실시 예 1 과 동일 하 게 전계 방사 용액 을 조제 하 였 다 . 다음 , 단위 면적 당 무게 가 200 g / m 2 , 두께 5 mm , 폭 이 1000 mm 인 카 딩 법 쓰루 에어 부직포 ( 여기 서 는 , 섬유 지름 이 22 μ m 인 초 / 심 = 고 밀도 폴리에틸렌 / 폴리프로필렌 의 초 심형 열 융 착 성 복합 섬유 를 사용 하 였 음 . ) 를 기재 부직포 A 로서 준비 하 고 , 이 위 에 상기 폴리 우레 테 인 용액 을 전계 방사 하 여 , 기재 부직포 와 폴리 우레 테 인 극세 섬유 구조 체의 2 층 으로 이루어지 는 섬유 적층 체 를 제작 하 였 다 . 이 섬유 적층 체 를 3 장 과 기재 부직포 A 를 사용 하 고 , 극세 섬유 구조 체 / 기재 A / 기재 A / 극세 섬유 구조 체 / 기재 A / 기재 A / 극세 섬유 구조 체가 되 도록 서로 포갠 것 이외 에 는 , 실시 예 1 과 동일 하 게 실시 하 고 , 흡음 률 측정 용 샘플 ( 층간 거리 10 mm ) 로 하 였 다 . 극세 섬유 층 이 3 층 있 기 때문 에 , " 섬유 층 의 층 수 "" 3 "" 으로 하 였 다 . "